FR 2649092 A1 19910104 FR 8908815 A 19890630 La présente invention concerne un produit se présentant sous une forme bicomposante et utilisé dans le cadre de la restauration des matériaux minéraux de construction, de parement ou de décoration tels que les pierres constituant les bâtiments, les façades de bâtiments ou de monuments, les décorations de ces bâtiments ou monuments ainsi que les statues. Le produit selon l'invention peut être utilisé pour restaurer tous matériaux de construction, de parement ou de décoration, tels que le tuffeau, le grès, la craie, le travertin ou le tuf. Les façades des immeubles et des monuments ainsi que les objets de parement ou de décoration tels que les statues ou les rampes d'escaliers sont soumis à de très nombreuses agressions. Ainsi, il a été constaté ces dernières années dans les grandes villes une recrudescence de la pollution entraSnant une dégradation rapide de nombreux matériaux minéraux de construction, en particulier les matériaux poreux ayant un pouvoir d'absorption élevé des gaz d'échappement des voitures, tels que les matériaux calcaires. L'eau de pluie également parfois chargée de produits chimiques, en particulier des composants acides, contribue également à la dégradation de ces matériaux. Bien sûr, à toutes ces agressions chimiques viennent s'ajouter. les autres agressions de type atmosphériques telles que les variations thermiques ou encore les poussières en suspension contenues dans l'air. De nombreuses solutions ont été proposées pour pallier à de tels problèmes mais il n'a été obtenu jusqu'ici- que des résultats médiocres limités dans le temps et principalement basés sur des techniques d'imperméabilisation de la pierre ne permettant pas à la fois de protéger cette pierre et de ragréer les écornures et les épaufrures, ni de recréer les volumes des motifs de décoration dégradés par les agressions chimiques et atmosphériques, par exemple dans le cas de la restauration de monuments historiques. Il a été ainsi proposé de nombreux procédés d'imperméabilisation tels que le Brevet Danois nO 1 003 116 proposant une application répétée de chaux libre combinée avec des fluorures ou fluorosilicates, imprégnation effectuée avec une solution de 1 à 2 % de méthylsiliconate de sodium. Ces techniques, souvent imparfaites sont utilisées complémentairement à d'autres techniques pour restituer les volumes des motifs de décoration telles que des techniques basées tout simplement sur le remplacement de la pierre. Ces dernières techniques sont cependant extrêmement coûteuses puisque les pierres utilisées doivent être sculptées d'après le modèle original. L'invention propose un produit bicomposant pour la restauration des matériaux minéraux de construction de décoration ou de parement. Cette composition permet d'une part de protéger la pierre contre les différentes aggressions qu'elle peut être amenée à subir et d'autre part de restituer les volumes qu'elle a pu perdre au cours de ces agressions. Ce produit qui se présente sous forme bicomposante présente de multiples avantages par rapport à l'état de la technique existante. Ainsi il est constitué de 40 à 60 % en poids de la pierre à restaurer. Il se colore aisément avec des pigments naturels ou des colorants artificiels. Il ne présente pas de risque de déccllage même dans les parties particulièrement sujettes à ltnumidité. Ce produit peut s'appliquer également sur le béton pour obtenir des façades façon pierre de taille et, par tailleurs permet aussi la restauration de sculptures en l'utilisant comme de la terre à modeler. Le produit bicomposant pour la restauration des matériaux minéraux de construction, de parement ou de décoration selon l'invention est constitué d'une première partie comprenant d'une part un complexe métallique à base d'oxyde de zinc et d'autre part un matériau minéral en poudre ou granulat constitué au moins en partie par le matériau minéral que l'on veut restaurer, et d'une seconde partie aqueuse de chlorure de zinc. Ce produit bicomposant pour la restauration est caractérisé en ce que dans la première partie on utilise pour une partie en poids dudit complexe métallique à base d'oxyde de zinc, trois à cinq parties en poids du matériau minéral en poudre ou granulat constitué au moins en partie par le matériau que l'on veut restaurer. Selon une variante préférentielle de l'invention, la solution aqueuse de chlorure de zinc utilisée dans la seconde partie possède une densité d'environ 45 Baumé. Egalement préférentiellement, la première partie comprend en outre des pigments ou des colorants. Ces pigments ou ces colorants sont bien sûr choisis de façon à donner au produit utilisé la couleur du matériau minéral à restaurer ; par exemple, on utilisera fréquemment en tant que pigment la Terre de Sienne. Selon une autre variante de l'invention, le complexe métallique à base de zinc utilisé dans la première partie comprend des traces d'autres métaux. En particulier, ces métaux pourront être choisis dans le groupe constitué par le plomb, le cuivre, le cadmium et le fer. L'invention est plus précisément décrite grâce aux exemples 1 à 3 non limitatifs de réalisation de l'invention. Exemple 1 Produit bicomposant pour la restauration d'une pierre calcaire. On prépare la première partie du produit en mélangeant dans un mortier les composants suivants - 50 kilogrammes de carbonate de calcium, - 120 kilogrammes de pierre de tuffeau sous forme de poudre, - 50 kilogrammes d'un complexe métallique ayant la composition figurant au tableau A. Pourcentage SEL METALLIQUE en Poids Oxyde de Zinc ............. 99,8 % Plomb ..................... 0,007 % Cuivre..................... 0,006 % Cadmium.................... 0,001 % Fer........................ 0,0002 % Tableau A La deuxième partie est constituée par une solution aqueuse de chlorure de zinc à 45 Baumé. Ce produit est mis est oeuvre en gâchant la première partie avec une petite quantité de la seconde partie constituée par le chlorure de zinc. La masse compacte obtenue est alors étendue sur la Fierre en appuyant fortement pour obtenir une bonne adhérence. Dans le cadre de la restauration d'un volume de pierres, il est possible de mouler préalablement la pièce à restaurer et de l'appliquer ensuite à l'endroit voulu. Exemple 2 Réalisation d'un produit bicomposant pour la restauration et particulièrement le rejointement entre deux matériaux calcaires. On réalise la première partie du produit en mélangeant - 100 kilogrammes de carbonate de calcium (CaC03), - 25 kilogrammes d'un complexe métallique ayant la composition figurant au tableau B. Pourcentage SEL METALLIQUE en Poids Oxyde de zinc............ 99,5 % : Plomb ! 0,09 Z : Cuivre ! 0,03 % cadmium ! 0,01 % Fer ' 0,025 % Tableau R La seconde partie est également constituée par une solution aqueuse de chlorure de zinc à 45 Baumé. Le produit selon l'invention est mis en oeuvre selon la même technique décrite dans l'exemple 1. Exemple 3 Réalisation d'un produit pour la restauration d'un matériau calcaire ayant une couleur foncée. On réalise une première partie ayant la composition suivante : - 160 kilogrammes de carbonate de calcium (CaC03), - 36 kilogrammes d'un complexe métallique ayant la composition visée dans le tableau B, - 590 grammes de Terre de Sienne, La solution de chlorure de zinc est la même que dans les exemples précédents. La quantité de Terre de Sienne utilisée est déterminée de façon à ce que la coloration globale de la première partie du produit gâché avec la seconde partie du produit ait la coloration idéale pour se confondre avec la pierre à restaurer. REVENDICATIONS 1) Produit bicomposant pour la restauration des matériaux minéraux de construction, de parement ou de décoration, constitué d'une première partie comprenant d'une part un complexe métallique à base d'oxyde de zinc et d'autre part un matériau minéral enpoudre ou granulat constitué au moins en partie par le matériau que l'on veut restaurer, et d'une seconde partie aqueuse de chlorure de zinc, caractérisé en ce que dans la première partie on utilise pour une partie en poids dudit complexe métallique à base d'oxyde de zinc trois à cinq parties en poids de matériau minéral constitué au moins en partie par le matériau que l'on veut restaurer. 2) Produit bicomposant selon la revendication 1 caractérisé en ce que la solution aqueuse de chlorure de zinc utilisée possède une densité d'environ quarante-cinq degrés Baumé. 3) Produit bicomposant selon l'une des quelconques revendications 1 ou 2 caractérisé en ce que la première partie comprend en outre des pigments ou des colorants. 4) Produit bicomposant selon l'une des revendications précédentes caractérisé en ce que la première partie comprend un autre matériau minéral que le matériau minéral de construction, de parement ou de décoration que l'on veut restaurer, destiné à augmenter la dureté de ce dernier. 5) Produit bicomposant selon l'une des revendications précédentes caractérisé en ce que le complexe métallique à base de zinc utilisé comprend des traces de métaux choisis dans le groupe constitué par le plomb, le cuivre, le cadmium et le fer. 6) Produit bicomposant selon les revendications 2 et 5 précédentes caractérisé en ce qu'il est constitué d'une première partie constituée de 25 % en poids environ de carbonate de calcium, de 50 % en poids de pierre de tuffeau sous forme de poudre et de 25 % en poids d'un complexe métallique à base d'oxyde de zinc et d'une seconde partie aqueuse de chlorure de zinc possédant une densité de quarante-cinq degrés Baumé.